(57)【要約】【課題】有害な小動物に対する速効性が高い小動物防除性樹脂組成物及び小動物防除性樹脂成形体を提供する。【解決手段】ベース樹脂中に、小動物防除剤と炭化水素系化合物とを添加する。炭化水素系化合物としては、分子量が３３０〜５３０のパラフィンオイル又は動粘度が１０〜１２０ｃＳｔのパラフィンオイルを選択する。【選択図】図７
2018020974.tif 000002
【特許請求の範囲】
【請求項１】
ベース樹脂と、小動物防除剤と、炭化水素系化合物と、を少なくとも含むことを特徴とする小動物防除性樹脂組成物。
【請求項２】
前記炭化水素系化合物は、分子量が３３０〜５３０であることを特徴とする請求項１に記載の小動物防除性樹脂組成物。
【請求項３】
前記炭化水素系化合物は、動粘度が１０〜１２０ｃＳｔであることを特徴とする請求項１及び請求項２のいずれか１項に記載の小動物防除性樹脂組成物。
【請求項４】
前記炭化水素系化合物は、パラフィンオイルであることを特徴とする請求項１乃至請求項３のいずれか１項に記載の小動物防除性樹脂組成物。
【請求項５】
前記小動物防除剤及び前記炭化水素系化合物を含む前記ベース樹脂が、流動体、半流動体又はゴム状弾性体であることを特徴とする請求項１乃至請求項４のいずれか１項に記載の小動物防除性樹脂組成物。
【請求項６】
請求項１乃至請求項４のいずれか１項に記載の小動物防除性樹脂組成物を成形材料として用い、これを所定の形状に成形して成ることを特徴とする小動物防除性樹脂成形体。
【発明の詳細な説明】
【技術分野】
【０００１】
本発明は、小動物防除性樹脂組成物及びこれを用いた小動物防除性樹脂成形体に係り、特に、これに接触した小動物の体表面に小動物防除剤を効率よく移行させる手段及び体表面に移行した小動物防除剤を小動物の体内に速やかに取り込ませる手段に関する。
【背景技術】
【０００２】
従来、小動物防除性樹脂組成物としては、ベース樹脂中に、小動物防除剤と、小動物防除剤を溶解保持して徐放性を付与する徐放助剤とを混練したもの（例えば、特許文献１参照。）や、ベース樹脂中に、小動物防除剤と、ベース樹脂に対する小動物防除剤の親和性を高める親和性樹脂とを混練したもの（例えば、特許文献２参照。）等が知られている。
【０００３】
特許文献１に記載の小動物防除性樹脂組成物は、ベース樹脂中に小動物防除剤の徐放助剤を混練したので、小動物防除性能を長期にわたって発現することができる。また、特許文献１に記載の小動物防除性樹脂組成物は、ベース樹脂として、ポリアミド樹脂及びポリアセタール樹脂より選ばれる少なくとも１種の樹脂を用いているので、その成形体は、各種構造部材として使用可能な強度、耐熱性及び耐薬品性を有している。
【０００４】
一方、特許文献２に記載の小動物防除性樹脂組成物は、ベース樹脂中に小動物防除剤の親和性樹脂を混練したので、ベース樹脂に対する小動物防除剤の分散性及び相溶性を高めることができ、長期にわたって高い小動物防除剤保持率を維持することができる。
【先行技術文献】
【特許文献】
【０００５】
【特許文献１】特開２０００−２１２００５号公報
【特許文献２】特開２００８−２０６４９２号公報
【発明の概要】
【発明が解決しようとする課題】
【０００６】
ところで、小動物防除性樹脂組成物及びこれを用いた小動物防除性樹脂成形体には、その基本的な性能として、有害な小動物に対する小動物防除剤の速効性が高いことが求められる。このような性能は、小動物防除性樹脂組成物又は小動物防除性樹脂成形体に接触した小動物の体表面に、小動物防除剤を効率よく移行させること、及び、体表面に移行した小動物防除剤を小動物の体内に効率よく取り込ませることにより発揮される。
【０００７】
特に、近年においては、小動物防除剤に対する耐性を持った小動物が増えていることから、従来よりも大量の小動物防除剤を効率よく小動物の体表面に付着させること、及び、体表面に移行した小動物防除剤を小動物の体内に速やかに取り込ませることが、重要な技術的課題になっている。
【０００８】
しかしながら、従来においては、大量の小動物防除剤を効率よく小動物の体表面に付着させる、体表面に移行した小動物防除剤を小動物の体内に速やかに取り込ませる、という発想自体が知られておらず、小動物防除性樹脂組成物又は小動物防除性樹脂成形体中の小動物防除剤の添加量を増加することにより対処しようとするものがほとんどである。このため、高性能の小動物防除性樹脂組成物及び小動物防除性樹脂成形体は、高コストになりやすいという問題がある。
【０００９】
本発明は、このような従来技術の実情に鑑みてなされたものであり、その目的は、有害な小動物に対する速効性が高い小動物防除性樹脂組成物及び小動物防除性樹脂成形体を提供することにある。
【課題を解決するための手段】
【００１０】
本発明は、前記の技術的課題を解決するため、小動物防除性樹脂組成物に関しては、ベース樹脂と、小動物防除剤と、炭化水素系化合物とを少なくとも含むことを特徴とする。
【００１１】
また本発明は、小動物防除性樹脂成形体に関して、ベース樹脂と、小動物防除剤と、炭化水素系化合物とを少なくとも含む小動物防除性樹脂組成物を成形材料として用い、これを所定の形状に成形して成ることを特徴とする。
【００１２】
生物の体表面は、皮膚腺から放出される炭化水素を含む蝋で覆われている。従って、小動物防除性樹脂組成物又は小動物防除性樹脂成形体に添加剤として炭化水素系化合物を添加すると、小動物防除剤を含む炭化水素系化合物と生物の体表面との親和性が高められ、小動物防除性樹脂組成物又は小動物防除性樹脂成形体の表面に徐放された小動物防除剤を効率よく小動物の体表面に移行させることができる。よって、小動物防除剤の速効性を高めることができる。
【００１３】
また本発明は、前記構成の小動物防除性樹脂組成物及び小動物防除性樹脂成形体において、前記炭化水素系化合物は、分子量が３３０〜５３０であることを特徴とする。
【００１４】
３３０〜５３０程度の小さな分子量の炭化水素系化合物は、小動物の体孔から体内に容易に侵入する。よって、炭化水素系化合物に含まれる小動物防除剤も小動物の体孔から体内に速やかに侵入し、小動物防除剤の速効性が高められる。
【００１５】
また本発明は、前記構成の小動物防除性樹脂組成物及び小動物防除性樹脂成形体において、前記炭化水素系化合物は、動粘度が１０〜１２０ｃＳｔであることを特徴とする。
【００１６】
１０〜１２０ｃＳｔ程度の低粘度の炭化水素化合物は、これに接触した小動物の体表面に容易に付着する。よって、炭化水素系化合物に含まれる小動物防除剤を大量に小動物の体表面に移行させることができ、耐性を有する小動物に対しても小動物防除剤の有効性を発揮することができる。
【００１７】
また本発明は、前記構成の小動物防除性樹脂組成物及び小動物防除性樹脂成形体において、前記炭化水素系化合物は、パラフィンオイルであることを特徴とする。
【００１８】
パラフィンオイルは安価にして入手が容易であるので、炭化水素化合物としてこれを添加することにより、高性能の小動物防除性樹脂組成物及び小動物防除性樹脂成形体を低コストに製造することができる。
【００１９】
また本発明は、前記構成の小動物防除性樹脂組成物において、前記小動物防除剤及び前記炭化水素系化合物を含む前記ベース樹脂が、流動体、半流動体又はゴム状弾性体であることを特徴とする。
【００２０】
前記構成の小動物防除性樹脂組成物は、適宜のベース樹脂を選択し、かつ炭化水素系化合物の添加量及び充填剤の添加量を適宜調整することにより、流動性、半流動性又はゴム状弾性を有するものとして製造できる。流動性を有するものは、例えば塗料として利用でき、半流動性を有するものは、例えばシーリング剤として利用できる。更に、ゴム状弾性を有するものは、クッション材や詰め物として利用できる。
【発明の効果】
【００２１】
本発明の小動物防除性樹脂組成物及び小動物防除性樹脂成形体は、ベース樹脂中に小動物防除剤と炭化水素系化合物とを含むので、小動物防除性樹脂組成物又は小動物防除性樹脂成形体の表面に徐放された小動物防除剤を、これに接触した小動物の体表面に効率よく移行させることができ、高い小動物防除性能を発揮できる。
【図面の簡単な説明】
【００２２】
【図１】実施例１〜１６に係る小動物防除性樹脂組成物の組成を示す表図である。
【図２】実施例１７〜３２に係る小動物防除性樹脂組成物の組成を示す表図である。
【図３】比較例１〜２２に係る小動物防除性樹脂組成物の組成を示す表図である。
【図４】実施例１〜１６に係る小動物防除性樹脂組成物の薬剤表面量、殺虫速効性、害虫忌避率の試験データを示す表図である。
【図５】実施例１７〜３２に係る小動物防除性樹脂組成物の薬剤表面量、殺虫速効性、害虫忌避率の試験データを示す表図である。
【図６】比較例１〜２２に係る小動物防除性樹脂組成物の薬剤表面量、殺虫速効性、害虫忌避率の試験データを示す表図である。
【図７】実施例１〜８に係る小動物防除性樹脂組成物中に含まれる炭化水素化合物の分子量と害虫のノックダウンタイムとの関係を示すグラフ図である。
【図８】実施例１〜８に係る小動物防除性樹脂組成物中に含まれる炭化水素化合物の動粘度と害虫のノックダウンタイムとの関係を示すグラフ図である。
【図９】実施例９〜１６に係る小動物防除性樹脂組成物中に含まれる炭化水素化合物の分子量と害虫のノックダウンタイムとの関係を示すグラフ図である。
【図１０】実施例９〜１６に係る小動物防除性樹脂組成物中に含まれる炭化水素化合物の動粘度と害虫のノックダウンタイムとの関係を示すグラフ図である。
【図１１】実施例１７〜２４に係る小動物防除性樹脂組成物中に含まれる炭化水素化合物の分子量と害虫のノックダウンタイムとの関係を示すグラフ図である。
【図１２】実施例１７〜２４に係る小動物防除性樹脂組成物中に含まれる炭化水素化合物の動粘度と害虫のノックダウンタイムとの関係を示すグラフ図である。
【図１３】実施例２５〜３２に係る小動物防除性樹脂組成物中に含まれる炭化水素化合物の分子量と害虫のノックダウンタイムとの関係を示すグラフ図である。
【図１４】実施例２５〜３２に係る小動物防除性樹脂組成物中に含まれる炭化水素化合物の動粘度と害虫のノックダウンタイムとの関係を示すグラフ図である。
【発明を実施するための形態】
【００２３】
実施形態に係る小動物防除性樹脂組成物及び小動物防除性樹脂成形体は、ベース樹脂、小動物防除剤及び炭化水素系化合物を少なくとも含んで構成され、その他、製品の特性に合わせて他の添加剤が添加される。以下、実施形態に係る小動物防除性樹脂組成物及び小動物防除性樹脂成形体を素材毎に説明する。
【００２４】
〈ベース樹脂〉
ベース樹脂には、特に制限がなく、公知に属する樹脂材料の中から製品の特性に合致するものを選択して使用することができる。また、複数の樹脂材料の混合体をベース樹脂として用いることもできる。
【００２５】
一例として、実施形態に係る小動物防除性樹脂組成物及び小動物防除性樹脂成形体に適用可能な熱可塑性樹脂としては、ポリエチレン樹脂、ポリプロピレン樹脂、ポリ塩化ビニル樹脂、ポリ塩化ビニリデン樹脂、ポリ酢酸ビニル樹脂、ポリスチレン樹脂、ＡＳ樹脂、ＡＢＳ樹脂、メタクリル樹脂、ポリビニルアルコール樹脂、ＥＶＡ樹脂、ポリアミド樹脂、ポリアセタール樹脂、ポリカーボネート樹脂、ポリフェニレンエーテル樹脂、ポリエチレンテレフタレート樹脂、ポリブチレンテレフタレート樹脂、フッ素樹脂、ポリフェニレンスルファイド樹脂、ポリスルホン樹脂、ポリアリレート樹脂、ポリエーテルイミド樹脂、ポリエーテルスルホン樹脂、ポリエーテルケトン樹脂、液晶ポリエステル樹脂、熱可塑性ポリイミド樹脂、熱可塑性ポリウレタン樹脂等を挙げることができる。
【００２６】
また、熱硬化性樹脂としては、エポキシ樹脂、不飽和ポリエステル樹脂、フェノール樹脂、ユリア樹脂、メラミン樹脂、アルキド樹脂、シリコーン樹脂、ポリイミド樹脂、ポリウレタン樹脂、ビニルエステル樹脂、ジアリルフタレート樹脂、フラン樹脂、ポリアミノビスマレイミド樹脂、カゼイン樹脂、エポキシアクリレート樹脂、ウレタンアクリレート樹脂、ポリウレア樹脂、ベンゾオキサジン樹脂、オキセタン樹脂、キシレン樹脂、ジシクロペンタジエン樹脂、エピスルフィド樹脂等を挙げることができる。
【００２７】
〈炭化水素化合物〉
炭化水素系化合物としては、鎖式飽和炭化水素化合物（パラフィン類）、鎖式不飽和炭化水素化合物（オレフィン類）、脂環式炭化水素化合物（シクロアルカン、シクロアルケン、シクロアルキン等）、芳香族炭化水素化合物を挙げることができる。
【００２８】
これらの炭化水素化合物の中でも、分子量が３３０〜５３０で、動粘度が１０〜１２０ｃＳｔのパラフィンオイルが特に好適に用いられる。分子量が３３０〜５３０の炭化水素化合物は、小動物の体孔から小動物の体内に容易に侵入するからである。また、動粘度が１０〜１２０ｃＳｔの炭化水素化合物は、小動物の体表面に付着しやすいからである。更に、パラフィンオイルを用いるのは、安価かつ容易に入手できるからである。
【００２９】
〈小動物防除剤〉
小動物防除剤は、各種の農業害虫、衛生害虫その他の昆虫類、蜘蛛類、ダニ類、鼠等の小動物の防除活性を有する薬剤であり、小動物忌避活性を有する化合物、殺虫活性、殺ダニ活性、殺蜘蛛活性若しくは殺鼠活性等の殺小動物活性を有する化合物、小動物の摂食阻害活性を有する化合物、小動物の成長コントロール活性を有する化合物等を例示できる。
【００３０】
小動物防除性を有する薬剤の具体例としては、イミダクロプリドの様なクロロニコチニル系殺虫剤、シラフルオフェンの様なケイ素原子を有するネオフィルラジカルからなる化合物、ベンフラカルブ、アラニカルブ、メトキシジアゾン、カルボスファン、フェノブカルブ、カルバリル、メソミル、プロポクサー、フェノキシカルブ等のカーバメート系化合物、ピレトリン、アレスリン、ｄｌ，ｄ−Ｔ８０−アレスリン、ｄ−Ｔ８０−レスメトリン、バイオアレスリン、ｄ−Ｔ８０−フタルスリン、フタルスリン、レスメトリン、フラメトリン、プロパスリン、ペルメトリン、アクリナトリン、エトフェンプロックス、トランスフルトリン、トラロメトリン、フェノトリン、ｄ−フェノトリン、フェンバレレート、エンペントリン、プラレトリン、テフルスリン、イカリジン、ベンフルスリン等のピレスロイド系化合物、ジクロロボス、フェニトロチオン、ダイアジノン、マラソン、プロモフォス、フェンチオン、トリクロルホン、ナレド、テメホス、フェンクロホス、クロルピリホスメチル、シアホス、カルクロホス、アザメチホス、ピリダフェンチオン、プロペタンホス、クロルピリホス等の有機リン系化合物及びこれらの異性体、誘導体、類縁体等を例示できる。
【００３１】
小動物の成長をコントロールする活性を有する化合物としては、メトプレン、ピリプロキシフェン、キノプレン、ハイドロプレン、デオヘノラン、ＮＣ−１７０、フルフェノロクスロン、ジフルベンズロン、ルフェヌロン、クロルアズロン等が挙げられる。
【００３２】
殺ダニ剤としては、ケルセン、クロルフェナビル、デブフェンピラドピリダベン、ミルベメクチン、フェンピロキシメート等が挙げられる。
【００３３】
殺鼠剤としては、シリロシド、ノルボマイド、隣化亜鉛、硫酸タリウム、貴隣、アンツー、ワルファリン、エンドサイド、クマリン、クマテトラリン、プロマジオロン、ディフェチアロン等が挙げられる。
【００３４】
更に、タイワンヒノキ、アスナロ、ヒノキアスナロ（青森ヒバ）等に含まれるヒノキチオール、ハーブやヒノキに含まれるカジノール誘導体（α−カジノール、Ｔ−カジノール)、クローブ、ナツメグ、コリアンダー、クミン等の香油植物に多く含まれるゲラニオール、ピネン、カリオフィレン、ボルネオール、オイゲノール等、オギスギなど小動物防除性を有する公知の香油等の天然由来の薬剤も、本発明における小動物防除性を有する薬剤として使用することができる。
【００３５】
小動物防除性樹脂組成物及びこれを用いた小動物防除性樹脂成形体の製造に際しては、上記の中から製品の使用目的に合致した適宜の小動物防除剤を選択して用いることができる。
【００３６】
なお、実施形態に係る小動物防除性樹脂組成物においては、小動物防除性樹脂組成物の総量に対する小動物防除剤の含有率を、０．１重量％以上２０重量％以下とすることが望ましい。含有率が０．１重量％未満であると、小動物の忌避効果が低くなり、かつその効果の継続性も低くなるからである。一方、含有率が２０重量％を超えると、小動物防除性樹脂組成物の製造コストが高価になるからである。
【００３７】
〈他の添加剤〉
実施形態に係る小動物防除性樹脂組成物を機械的な方法で成形して、所定形状の小動物防除性樹脂成形体を製造する場合には、所定量の無機充填材を添加することができる。無機充填材としては、粒子状無機充填材、繊維状無機充填材、或いは鱗片状無機充填材を使用することができる。ベース樹脂中にこれらの無機充填材を配合すると、小動物防除剤の徐放性が長期間に亘って持続され、かつ成形体の機械的物性が向上する。
【００３８】
粒子状無機充填材としては、チタン酸カリウム粒子、チタニア粒子、単斜晶系チタニア粒子、シリカ粒子、リン酸カルシウム等を例示でき、これらを単独で又は混合して用いることができる。これらの粒子状無機充填材の中では、小動物防除剤の徐放性に優れることから、チタン酸カリウム粒子が特に好ましい。
【００３９】
繊維状無機充填材としては、成形体の外観に悪影響を与えないことから、例えば、平均繊維径０．０５〜１０μｍ、平均繊維長３〜１５０μｍ、好ましくは、平均繊維径０．１〜７μｍ、平均繊維長５〜５０μｍの形状を有する繊維状無機充填材を好適に使用することができる。また、該繊維状無機充填材としては、例えば、４チタン酸カリウム繊維、６チタン酸カリウム繊維、８チタン酸カリウム繊維、チタニア繊維、単斜晶系チタニア繊維、シリカ繊維、ワラストナイト、ゾノトライト等を例示でき、これらを単独で又は混合して用いることができる。
【００４０】
鱗片状無機充填材としては、チタン酸カリウム、チタン酸カリウムリチウム、チタン酸カリウムマグネシウム、タルク、合成マイカ、天然マイカ、セリサイト、板状アルミナ、窒化ホウ素等を例示でき、これらを単独で又は混合して用いることができる。
【００４１】
なお、無機充填材はそのままでも使用し得るが、樹脂との界面接着性を向上させ機械的物性を一層向上させるために、アミノシラン、エポキシシラン、アクリルシラン等のシランカップリング剤又はチタネートカップリング剤等の表面処理剤で表面処理して用いても良い。
【００４２】
実施形態に係る小動物防除性樹脂組成物は、所定形状を有する成形体に加工して利用するだけでなく、そのままの状態で、例えば塗料、シーリング剤、クッション材又は詰め物として利用することもできる。即ち、実施形態に係る小動物防除性樹脂組成物は、適宜のベース樹脂を選択し、かつ炭化水素系化合物の添加量及び充填剤の添加量を適宜調整することにより、流動性、半流動性又はゴム状弾性を有するものとして製造できる。従って、流動性を有するものは、例えば塗料として利用でき、半流動性を有するものは、例えばシーリング剤として利用できる。また、ゴム状弾性を有するものは、例えばクッション材や詰め物として利用できる。なお、実施形態に係る小動物防除性樹脂組成物を塗料、シーリング剤、クッション材又は詰め物として利用する場合には、必要に応じてベース樹脂中に着色剤や顔料等の色材を添加することができる。
【００４３】
〈小動物防除性樹脂組成物の成形方法〉
小動物防除性樹脂組成物の成形に際しては、例えば射出成形、圧縮成形、トランスファー成形、押出成形、ブロー成形、カレンダー成形、ＦＲＰ成形、積層成形、注型成形、溶液流延法、真空・圧空成形、押出複合成形、発泡成形、熱成形、インサート成形、溶融含浸法等の公知に属する適宜の成形法を適用することができる。また、製品である小動物防除性樹脂成形体の形状に関しては特に制限があるものではなく、平板状、棒状、円筒状、櫛形、球状等、あらゆる形状とすることができる。また、小動物防除性樹脂組成物を単体で成形するほか、金属等と組み合わせた二色乃至多色の成形を行うこともできる。
【００４４】
以下、本発明の実施例及び比較例を挙げて、本発明に係る小動物防除性樹脂組成物及び小動物防除性樹脂成形体の効果を明らかにする。
【００４５】
図１に実施例１〜１６に係る小動物防除性樹脂組成物の組成を示し、図２に実施例１７〜３２に係る小動物防除性樹脂組成物の組成を示す。また、図３に比較例１〜２２に係る小動物防除性樹脂組成物の組成を示す。
【００４６】
〈実施例１〜８〉
実施例１〜８に係る小動物防除性樹脂組成物は、ベース樹脂として９８重量部のポリアミド１２（ダイセル・エポニック社製、ダイアミドＬ１９０１）と、小動物防除剤（薬剤）として１重量部のエトフェンプロックスと、添加剤として１重量部のパラフィンオイルとを含む。パラフィンオイルとしては、分子量が２２８〜６４８で、動粘度が４．３〜４０９ｃＳｔのものを用いた。実施例１〜８に係る小動物防除性樹脂組成物は、１９０℃に設定したラボプラストミルを用いて混練した。
【００４７】
また、実施例１〜８に係る小動物防除性樹脂組成物を、１９０℃に設定されたプレス機の型内に置き、これに１０ＭＰａの圧力をかけて、厚みが２．０ｍｍで一辺の長さが１００ｍｍの四角形のプレート状小動物防除性樹脂成形体を実験試料として作成した。
【００４８】
〈実施例９〜１６〉
実施例９〜１６に係る小動物防除性樹脂組成物は、ベース樹脂として９８重量部のポリエチレン（宇部丸善ポリエチレン社製、ＵＢＥポリエチレンＪ２５２２）と、小動物防除剤（薬剤）として１重量部のエトフェンプロックスと、添加剤として１重量部のパラフィンオイルとを含む。パラフィンオイルとしては、分子量が２２８〜６４８で、動粘度が４．３〜４０９ｃＳｔのものを用いた。実施例９〜１６に係る小動物防除性樹脂組成物は、１３０℃に設定したラボプラストミルを用いて混練した。
【００４９】
また、実施例９〜１６に係る小動物防除性樹脂組成物を、１３０℃に設定されたプレス機の型内に置き、これに１０ＭＰａの圧力をかけて、厚みが２．０ｍｍで一辺の長さが１００ｍｍの四角形のプレート状小動物防除性樹脂成形体を実験試料として作成した。
【００５０】
〈実施例１７〜２４〉
実施例１７〜２４に係る小動物防除性樹脂組成物は、ベース樹脂として９４重量部の常温硬化シリコーン系樹脂（信越シリコーン社製、シーラント４５）と、小動物防除剤（薬剤）として１重量部のエトフェンプロックスと、添加剤として５重量部のパラフィンオイルとを含む。パラフィンオイルとしては、分子量が２２８〜６４８で、動粘度が４．３〜４０９ｃＳｔのものを用いた。実施例１７〜２４に係る小動物防除性樹脂組成物は、プラスチックカップ内でガラス棒を用いて混合した。
【００５１】
また、実施例１７〜２４に係る小動物防除性樹脂組成物を型内に流し込み、これを４０℃環境下に１週間放置して、厚みが１．０ｍｍで一辺の長さが１００ｍｍの四角形のプレート状小動物防除性樹脂成形体を実験試料として作成した。
【００５２】
〈実施例２５〜３２〉
実施例２５〜３２に係る小動物防除性樹脂組成物は、ベース樹脂として９４重量部の加熱硬化シリコーン系樹脂（信越シリコーン社製、ＫＥ−１８２５）と、小動物防除剤（薬剤）として１重量部のエトフェンプロックスと、添加剤として５重量部のパラフィンオイルとを含む。パラフィンオイルとしては、分子量が２２８〜６４８で、動粘度が４．３〜４０９ｃＳｔのものを用いた。実施例２５〜３２に係る小動物防除性樹脂組成物は、プラスチックカップ内でガラス棒を用いて混合した。
【００５３】
また、実施例２５〜３２に係る小動物防除性樹脂組成物を型内に流し込み、これを１２０℃環境下に１日放置して、厚みが１．０ｍｍで一辺の長さが１００ｍｍの四角形のプレート状小動物防除性樹脂成形体を実験試料として作成した。
【００５４】
〈比較例１〉
比較例１に係る小動物防除性樹脂組成物は、ベース樹脂として９９重量部のポリアミド１２（ダイセル・エポニック社製、ダイアミドＬ１９０１）と、小動物防除剤（薬剤）として１重量部のエトフェンプロックスとを含み、炭化水素系化合物は添加されていない。比較例１に係る小動物防除性樹脂組成物は、１９０℃に設定したラボプラストミルを用いて混練した。
【００５５】
また、比較例１に係る小動物防除性樹脂組成物を、１９０℃に設定されたプレス機の型内に置き、これに１０ＭＰａの圧力をかけて、厚みが２．０ｍｍで一辺の長さが１００ｍｍの四角形のプレート状小動物防除性樹脂成形体を実験試料として作成した。
【００５６】
〈比較例２〉
比較例２に係る小動物防除性樹脂組成物は、ベース樹脂として９９重量部のポリエチレン（宇部丸善ポリエチレン社製、ＵＢＥポリエチレンＪ２５２２）と、小動物防除剤（薬剤）として１重量部のエトフェンプロックスとを含み、炭化水素系化合物は添加されていない。比較例２に係る小動物防除性樹脂組成物は、１３０℃に設定したラボプラストミルを用いて混練した。
【００５７】
また、比較例２に係る小動物防除性樹脂組成物を、１３０℃に設定されたプレス機の型内に置き、これに１０ＭＰａの圧力をかけて、厚みが２．０ｍｍで一辺の長さが１００ｍｍの四角形のプレート状小動物防除性樹脂成形体を実験試料として作成した。
【００５８】
〈比較例３〉
比較例３に係る小動物防除性樹脂組成物は、ベース樹脂として９９重量部の常温硬化シリコーン系樹脂（信越シリコーン社製、シーラント４５）と、小動物防除剤（薬剤）として１重量部のエトフェンプロックスとを含み、炭化水素系化合物は添加されていない。比較例３に係る小動物防除性樹脂組成物は、プラスチックカップ内でガラス棒を用いて混合した。
【００５９】
また、比較例３に係る小動物防除性樹脂組成物を型内に流し込み、これを４０℃環境下に１週間放置して、厚みが１．０ｍｍで一辺の長さが１００ｍｍの四角形のプレート状小動物防除性樹脂成形体を実験試料として作成した。
【００６０】
〈比較例４〜２１〉
比較例４〜２１に係る小動物防除性樹脂組成物は、ベース樹脂として９４重量部の常温硬化シリコーン系樹脂（信越シリコーン社製、シーラント４５）と、小動物防除剤（薬剤）として１重量部のエトフェンプロックスと、添加剤として５重量部の炭化水素系化合物以外の化合物とを含む。比較例４〜２１に係る小動物防除性樹脂組成物は、プラスチックカップ内でガラス棒を用いて混合した。
【００６１】
また、比較例４〜２１に係る小動物防除性樹脂組成物を型内に流し込み、これを４０℃環境下に１週間放置して、厚みが１．０ｍｍで一辺の長さが１００ｍｍの四角形のプレート状小動物防除性樹脂成形体を実験試料として作成した。
【００６２】
〈比較例２２〉
比較例２２に係る小動物防除性樹脂組成物は、ベース樹脂として９９重量部の加熱硬化シリコーン系樹脂（信越シリコーン社製、ＫＥ−１８２５）と、小動物防除剤として１重量部のエトフェンプロックスとを含み、炭化水素系化合物は添加されていない。比較例２２に係る小動物防除性樹脂組成物は、プラスチックカップ内でガラス棒を用いて混合した。
【００６３】
また、比較例２２に係る小動物防除性樹脂組成物を型内に流し込み、これを１２０℃環境下に１日放置して、厚みが１．０ｍｍで一辺の長さが１００ｍｍの四角形のプレート状小動物防除性樹脂成形体を実験試料として作成した。
【００６４】
図４〜図６に、実施例１〜３２及び比較例１〜２２に係る小動物防除性樹脂成形体について行った薬剤表面量測定、殺虫速効性試験及び害虫忌避率試験の結果を示す。
【００６５】
〈薬剤表面量測定〉
薬剤表面量測定は、実施例１〜３２に係る試料及び比較例１〜２２に係る試料から、試料表面を溶剤で洗浄し、洗浄した溶液を液体クロマトグラフィで測定することにより行った。
【００６６】
図４の実施例１〜８及び図６の比較例１から明らかなように、ベース樹脂としてポリアミド１２を用いた実験試料の薬剤表面量測定は、２．２〜２．５μｇ／ｃｍ２の範囲内にある。また、図４の実施例９〜１６及び図６の比較例２から明らかなように、ベース樹脂としてポリエチレンを用いた実験試料の薬剤表面量測定は、３．０〜３．３μｇ／ｃｍ２の範囲内にある。また、図５の実施例１７〜２４及び図６の比較例３〜２１から明らかなように、ベース樹脂として常温硬化シリコーン系樹脂を用いた実験試料の薬剤表面量測定は、２７〜３８μｇ／ｃｍ２の範囲内にある。また、図５の実施例２５〜３２及び図６の比較例２２から明らかなように、ベース樹脂として加熱硬化シリコーン系樹脂を用いた実験試料の薬剤表面量測定は、２９〜３３μｇ／ｃｍ２の範囲内にある。
【００６７】
これらの測定結果から、各実験試料の薬剤表面量は、ベース樹脂の種類によって差が生じるものの、添加剤の有無や添加剤の種類によってはほとんど差が生じないことが明らかになった。このことから、以下に説明する殺虫速効性試験及び害虫忌避率試験の結果は、各実験試料の薬剤表面量の差によるものではなく、添加剤であるパラフィンオイルの分子量及び動粘度の差によるものであると言える。
【００６８】
〈殺虫速効性試験〉
殺虫速効性試験は、チャバネゴキブリを実施例１〜３２及び比較例１〜２２の実験試料に継続的に接触させ、５０％のチャバネゴキブリがノックダウンするまでにかかった時間（ＫＴ−５０）を測定することにより行った。より具体的には、実施例１〜３２及び比較例１〜２２に係る実験試料から、一辺が５０ｍｍの四角形のピースを切り取り、これを縦が５５ｍｍ、横が５５ｍｍ、高さが５５ｍｍの有底の試験容器の内側底面に設置し、この試験容器内に１０匹のチャバネゴキブリを投入し、５匹のチャバネゴキブリがノックダウンするまでにかかった時間を測定した。なお、試験容器の内側壁面には、炭酸カルシウムの粉末を塗布してチャバネゴキブリが逃げ出さないようにし、チャバネゴキブリを継続的に実験試料に接触させた。その結果、図４〜図６のデータを得た。
【００６９】
また、図４〜図６のデータから、実施例１〜８、実施例９〜１６、実施例１７〜２４、実施例２５〜３２のそれぞれについて、パラフィンオイルの分子量に対するＫＴ−５０のデータ及びパラフィンオイルの動粘度に対するＫＴ−５０のデータをプロットして、図７〜図１４のデータを得た。また、図７〜図１４には、実施例１〜８に対応する比較例１のデータ、実施例９〜１６に対応する比較例２のデータ、実施例１７〜２４に対応する比較例３〜２１のデータ、実施例２５〜３２に対応する比較例２２のデータを併せて示した。
【００７０】
図７、図９、図１１、図１３から明らかなように、ベース樹脂の種類によらず、パラフィンオイルの分子量に対するＫＴ−５０の変化の傾向はほぼ同一であり、分子量が３３０〜５３０の範囲で、比較例に係る小動物防除性樹脂組成物及び小動物防除性樹脂成形体よりも、ＫＴ−５０が改善されている。これは、分子量が３３０〜５３０程度の低分子量のパラフィンオイルは、害虫の体孔から体内に入り込みやすいためであると考察される。
【００７１】
図８、図１０、図１２、図１４から明らかなように、ベース樹脂の種類によらず、パラフィンオイルの動粘度に対するＫＴ−５０の変化の傾向はほぼ同一であり、動粘度が１０〜１２０ｃＳｔの範囲で、比較例に係る小動物防除性樹脂組成物及び小動物防除性樹脂成形体よりも、ＫＴ−５０が改善されている。これは、動粘度が１０〜１２０ｃＳｔ程度の低粘度のパラフィンオイルは、害虫の体表面に移行されやすいためであると考察される。
【００７２】
〈害虫忌避率試験〉
害虫忌避率の評価は、シェルター試験により行った。具体的には、上部が開放された有底の試験容器（縦３００ｍｍ、横２３０ｍｍ、高さ２５０ｍｍ）内に、餌及び水と、害虫が隠れることのできる２つのシェルター（縦６０ｍｍ、横６０ｍｍ、高さ１０ｍｍ）Ａ、Ｂを置いた。シェルターＡは、内部に実施例１〜３２及び比較例１〜２２に係る実験試料（一辺の長さが５０ｍｍの正方形）をそれぞれ設置したものとし、シェルターＢは、内部に前記実験試料を設置しないものとした。前記試験容器内にチャバネゴキブリ１０匹を投入して放置し、１０時間放置した後に、前記試験容器からシェルターＡ，Ｂを取り出して、それぞれのシェルター内にいるチャバネゴキブリの数を数え、忌避率[％]＝｛（シェルターＢの虫の数−シェルターＡの虫の数）／シェルターＢの虫の数｝×１００の式により、忌避率を算出した。
【００７３】
図４〜図６に示すように、実施例１〜３２及び比較例１〜２２に係る実験試料は、いずれも害虫忌避率が１００％であった。このことから、実施例１〜３２に係る小動物防除性樹脂組成物及び小動物防除性樹脂成形体は、高い害虫忌避率を発揮するだけでなく、殺虫速効性についても高い性能を発揮することが分かる。
【図１】
2018020974.tif 000003
【図２】
2018020974.tif 000004
【図３】
2018020974.tif 000005
【図４】
2018020974.tif 000006
【図５】
2018020974.tif 000007
【図６】
2018020974.tif 000008
【図７】
2018020974.tif 000009
【図８】
2018020974.tif 000010
【図９】
2018020974.tif 000011
【図１０】
2018020974.tif 000012
【図１１】
2018020974.tif 000013
【図１２】
2018020974.tif 000014
【図１３】
2018020974.tif 000015
【図１４】
2018020974.tif 000016